본 발명 에서 는 이러 한 고 탄소 강판 의 열연 공정 을 포함 한 대량 생산 을 위하 여 강재 의 50 % 이상 이 베 이 나이트로 변태 하 는 데 소요 되 는 시간 을 단축 하 여 최대 48 시간 이하 , 바람직 하 게 는 3 시간 이하 에 완료 되 도록 한다 . 이 를 위하 여 탄소 ( C ) , 망간 ( Mn ) , 크롬 ( Cr ) , 니켈 ( Ni ) , 실리콘 ( Si ) 및 알루미늄 ( Al ) 의 함유량 과 베이 나이트 변태 온도 를 제어 하 는 조건 을 제시 한다 . 즉 , 베이 나이트로 50 % 변태 하 는 데 소요 되 는 시간 이 최대 48 시간 이하 바람직 하 게 는 3 시간 이하 가 될 조건 과 탄소 ( C ) , 망간 ( Mn ) , 크롬 ( Cr ) , 니켈 ( Ni ) , 및 알루미늄 ( Al ) 의 함량 및 베이 나이트 변태 온도 는 하 기 수학식 3 으로 표현 될 수 있 다 .